(57)【要約】【課題】複合材の骨材として曲げて使用しても強度が低下しにくいセラミック繊維多層織物及びこれを用いた複合材を提供する。【解決手段】厚さ方向にＬ層に積層したＭ本の緯糸及び前記緯糸と交鎖するＮ本の経糸で完全組織を構成するセラミック繊維多層織物であって、前記多層織物は、経糸方向に互いに隣接する前記緯糸が欠落した屈曲部を有する、セラミック繊維多層織物。【選択図】図８
2020117842.tif 000002
【特許請求の範囲】
【請求項１】
厚さ方向にＬ層に積層したＭ本の緯糸及び前記緯糸と交鎖するＮ本の経糸で完全組織を構成するセラミック繊維多層織物であって、
前記多層織物は、経糸方向に互いに隣接する前記緯糸が欠落した屈曲部を有する、セラミック繊維多層織物。
【請求項２】
前記屈曲部では、複数層にわたって前記緯糸が欠落している、請求項１に記載のセラミック繊維多層織物。
【請求項３】
前記屈曲部では、前記多層織物の第１表面又は第２表面から内層に向かって欠落させる前記緯糸の本数が徐々に少なくなっている、請求項１又は２に記載のセラミック繊維多層織物。
【請求項４】
前記屈曲部は、前記多層織物の第１表面と第２表面とのそれぞれに対向する位置にそれぞれ備えられている、請求項１〜３のいずれか１項に記載のセラミック繊維多層織物。
【請求項５】
前記厚さ方向にＬ層に積層したＭ本の前記緯糸と、前記緯糸と交鎖するＮ本の前記経糸はそれぞれ、
Ｍ＝２Ｌ２且つＮ＝２Ｌ
を満たす、請求項１〜４のいずれか１項に記載のセラミック繊維多層織物。
【請求項６】
請求項１〜５のいずれか１項に記載のセラミック繊維多層織物からなる骨材及びマトリックスを含む、複合材料。
【請求項７】
前記マトリックスはセラミックからなる、請求項６に記載の複合材料。
【発明の詳細な説明】
【技術分野】
【０００１】
本発明は、厚さ方向に積層した緯糸及び前記緯糸と交鎖する経糸で完全組織を構成するセラミック繊維多層織物及びこれを用いた複合材に関する。
【背景技術】
【０００２】
繊維強化複合材料は、建物、航空機、自動車、船舶、高温炉等の様々な分野で広く使用されている。熱が加わらない用途では、樹脂のマトリックスを繊維で強化した繊維強化ブラスチックが使用されている。一方、高温にさらされる用途では、セラミックのマトリックスをセラミック繊維で強化したセラミック強化セラミック複合材料が用いられている。
【０００３】
繊維強化複合材料の一形態として、繊維は織布の形態で使用される。織布では、繊維が規則正しく絡まり合う。そのため、織布は、複合材料を強化するために有用な一つの骨材の形態である。織布はシート状であることから、板形状、パイプ形状等の様々な複合材料の骨材として広く使用されている。
【０００４】
特許文献１には、織物内に分配された通常相互直行する第１、第２、第３方向の繊維群を備え、前記第１、第２方向の繊維群が織成されないで積み重ねられる経糸層及び緯糸層から構成されて層状物を形成し、同層状物の上下部の層が各々緯糸層であり、前記第３方向の繊維群が前記層状物を貫通すると共に前記上下部の緯糸繊維を前後に通過して内部の経糸、緯糸層を固定して型通りの織物に形成する結び糸であり、前記織物は前記経糸層と緯糸層が全ての厚みにおいて相互結束されるウェブと、前記層状物が二分されて、各二分された層状物が各々第２の結び糸によって織成されるフランジと、を備える構造材強化用の三次元織物が記載されている。この発明によれば、平行六面体の断面を有する強化物を得るのみならず、Ｉ、Ｔ、Ｊ、及びΩ形状の断面を有する強化繊維も単体で得ることができ、その後構造材の生産物に用いることができることが記載されている。
【先行技術文献】
【特許文献】
【０００５】
【特許文献１】特開昭５７−１７６２３２号公報
【発明の概要】
【発明が解決しようとする課題】
【０００６】
構造材強化用の三次元織物では、織物を屈曲させて使用することがある。この際、曲面の内側では、繊維が座屈するように曲がる。高弾性のセラミック繊維は大きく曲げると折れやすく、強度低下の原因となる。またさらに、エポキシ樹脂等で含浸される繊維強化プラスチックに対して、全体がセラミックであるセラミック繊維強化複合材では、弾性率が高いため変形が分散しにくく、応力が集中し、繊維の破断が起きやすくなる。
【０００７】
本発明は、複合材の骨材として曲げて使用しても強度が低下しにくいセラミック繊維多層織物及びこれを用いた複合材を提供することを目的とする。
【課題を解決するための手段】
【０００８】
本発明のセラミック繊維多層織物（以下、「本多層織物」という。）は、厚さ方向にＬ層に積層したＭ本の緯糸及び前記緯糸と交鎖するＮ本の経糸で完全組織を構成するセラミック繊維多層織物であって、前記多層織物は、経糸方向に互いに隣接する前記緯糸が欠落した屈曲部を有する。
【０００９】
本発明の複合材（以下、「本複合材」という。）は、本多層織物とマトリックスとを含む。
【発明の効果】
【００１０】
本多層織物は、前記屈曲部を有することにより、かかる屈曲部で多層織物を屈曲させても、強度低下を抑制することができる。本複合材は、強度低下を抑制しつつ、種々の形状に対応することができる。
【図面の簡単な説明】
【００１１】
【図１】従来の多層織物Ｘの斜視図である。
【図２】多層織物Ｘの完全組織の（ａ）斜視図及び（ｂ）組織図である。
【図３】変形例Ｘ’の完全組織の（ａ）斜視図及び（ｂ）組織図である。
【図４】変形例Ｘ”の完全組織の（ａ）斜視図及び（ｂ）組織図である。
【図５】従来の多層織物Ｙの斜視図である。
【図６】多層織物Ｙの完全組織の（ａ）斜視図及び（ｂ）組織図である。
【図７】本発明の実施形態である多層織物Ａの斜視図である。
【図８】欠落した緯糸を破線で示した多層織物Ａの斜視図である。
【図９】多層織物Ａの緯糸方向からの側面図である。
【図１０】本発明の実施形態である多層織物Ｂの斜視図である。
【図１１】欠落した緯糸を破線で示した多層織物Ｂの斜視図である。
【図１２】多層織物Ｂをドビー織機で織る状態を示す図である。（ａ）は斜面図、（ｂ）は側面概略図である。
【図１３】多層織物Ａを曲げたときの緯糸及び経糸の変化を示し、（ａ）及び（ｂ）は折り曲げる前、（ｃ）は折り曲げた後の断面図である。
【図１４】多層織物Ｘを曲げたときの緯糸及び経糸の変化を示し、（ａ）は折り曲げる前、（ｂ）は折り曲げた後の断面図である。
【発明を実施するための形態】
【００１２】
以下、図面に記載された本発明の実施形態を参照しながら、本発明を説明する。尚、本発明は、本書面及び図面に記載された具体的に実施形態に限られず、目的、用途に応じて種々変更することができる。
【００１３】
１．セラミック繊維多層織物
【００１４】
従来の多層織物の一例を図１及び図５に示す。従来の多層織物Ｘ及びＹでは、セラミック繊維の緯糸（１）が厚さ方向に複数（多層織物Ｘでは３層、多層織物Ｙでは６層）積層され、これがセラミック繊維の経糸（２）によって織り合わせている。尚、本書面において、「経糸」は織機での巻取り方向の糸を意味し、「緯糸」はそれに直交する方向の糸を意味する。また、経糸は平面視１本ずつ並んで配置され、緯糸は平面視複数本が積層して配置されている。
【００１５】
「完全組織」とは、織布を構成する最小単位である。図１及び図５の破線で囲まれた領域は完全組織であり、多層織物Ｘでは、経糸方向に２単位、緯糸方向に４単位の完全組織（３）を有する。多層織物Ｙでは、経糸方向に２単位、緯糸方向に２単位の完全組織（３）を有する。
【００１６】
図２及び図６は、多層織物Ｘ及びＹの完全組織を示す。（ａ）は斜視図である。図２（ａ）中の数字は、複数層の緯糸に対する経糸の位置を示す。即ち、数字「α」（α；１〜緯糸の積層数、図２であれば「３」）は第α層を構成する緯糸（以下、「第α層緯糸」という。）の下に経糸が位置することを示している。例えば、（ａ）において、「１」は経糸が第１層緯糸の下に位置することを意味する。一方、（ａ）において、「０」は経糸が第１層緯糸の上に浮いて第１表面に表れていることを意味する。尚、本書面において、「第１表面」は、多層織物の一方の側の表面を意味し、「第２表面」は、その反対側の表面を意味する。そして、「第１層緯糸」は、第１層（第１表面の層）を構成する緯糸を意味し、積層された緯糸のうち、第１層緯糸から第２表面へ向かって、第２層緯糸、第３層緯糸、・・と表現する。図２において、第２表面の層を構成する緯糸は第３層緯糸である。
【００１７】
図２及び図６の（ｂ）は完全組織の組織図であり、個々のマス目は、経糸と緯糸とが交わる点（交鎖点）を模式的に示している。黒塗りのマス目は、経糸が第１層緯糸の上に浮いて第１表面に表れている交鎖点を示し、「組織点」と呼ばれている。数字は（ａ）と同じ意味である。一般的な多層織物において組織点は、１つの完全組織中、経糸方向及び緯糸方向の各列で１つずつ存在する。組織点の位置は、上記ルールに基づき、どのように配置されていてもよい。組織点の配置の仕方によって様々な模様が形成される。例えば、（６，６）の行列で示される多層織物Ｘでは、組織点は（ｉ，ｉ）（ｉ＝１〜６）の位置に存在する。また、（１２，１２）の行列で示される多層織物Ｙでは、組織点は（ｉ，ｉ）（ｉ＝１〜１２）の位置に存在する。
【００１８】
多層織物Ｘの変形例Ｘ’及びＸ”の完全組織を図３及び図４に示す。（ａ）は斜視図、（ｂ）は組織図である。（ｂ）中の黒塗りのマス目及び数字は、図２（ｂ）のマス目及び数字と同じ意味である。変形例Ｘ’及びＸ”と多層織物Ｘとは、組織点の配置が異なる。
【００１９】
多層織物Ｘ（３層構造）を曲げた場合の緯糸及び経糸の変化を図１４に示す。（ａ）は折り曲げる前、（ｂ）は折り曲げた後の断面図である。（ａ）及び（ｂ）において、経糸（１）は１本のみ示している。多層織物Ｘでは、３層分の緯糸（２）が積層されているので、曲げた内側では緯糸（２）の間隔が密になり、外側では疎になる。それに伴って経糸（１）には大きな張力がかかり、緯糸（２）にかかる負担が大きくなる。また、曲げた箇所の内側では経糸が強く圧縮されるので、当該箇所における経糸（図示せず）が座屈しやすくなる。その結果、繊維の破断が起きやすくなる。
【００２０】
本発明の実施形態である多層織物Ａを図７及び図８に、他の実施形態である多層織物Ｂを図１０及び１１に示す。多層織物Ａの完全組織は、厚さ方向に３層に積層した１８本の緯糸及び前記緯糸と交鎖する６本の経糸で構成される。多層織物Ｂの完全組織は、厚さ方向に６層に積層した７２本の緯糸及び前記緯糸と交鎖する１２本の経糸で構成される。
【００２１】
多層織物Ａ及びＢに限らず、本多層織物の層数は２以上であれば特に限定はなく、必要に応じて種々の層数とすることができる。前記層数として具体的には、例えば、４、５、６、７、８、９、１０、１１、１２、１３、１４、１５それ以上の層数とすることができる。
【００２２】
本多層織物では、厚さ方向にＬ層に積層したＭ本の緯糸及び前記緯糸と交鎖するＮ本の経糸で完全組織を構成する（Ｌ，Ｎ，Ｍ；２以上の整数）。前記完全組織の層数（Ｌ）と前記完全組織を構成する緯糸の本数（Ｍ）及び経糸の本数（Ｎ）との関係には特に限定はない。Ｌ、Ｍ、及びＮは必要に応じて種々の数値とすることができる。本多層織物において、Ｍ＝２Ｌ２且つＮ＝２Ｌであることが好ましい。多層織物Ａでは、Ｌ＝３、Ｍ＝２×３２＝１８、Ｎ＝２×３＝６である。多層織物Ｂでは、Ｌ＝６、Ｍ＝２×６２＝７２、Ｎ＝２×６＝１２である。
【００２３】
Ｌ＝６である多層織物Ｂの完全組織において、積層された一組の緯糸と交差する経糸の位置を、前述する複数層の緯糸に対する経糸の位置αとして順に記載すると、０，１，２，３，４，５，６，５，４，３，２，１となる。「α＝０」「α＝６」は１回ずつ、「α＝１」〜「α＝５」は２回ずつ出現する。即ち、完全組織の経糸の数（Ｎ）はそれらの総和１２本であり、Ｎ＝２Ｌとなる。また、緯糸は経糸と同様に１２組必要であり、１つの緯糸群にそれぞれ６層あるため、７２本、Ｍ＝２Ｌ２となる。これは６層に限らず、何層でも同様に適用できる。
【００２４】
本多層織物は、経糸方向に互いに隣接する緯糸が欠落した屈曲部を有する。本多層織物は、前記屈曲部で適宜屈曲させることにより、種々の形状とすることができる。
【００２５】
多層織物Ａの屈曲部を図７〜図９に示す。図８では、従来の多層織物との比較のため、屈曲部において欠落した緯糸を破線で示している。図９中、「●」は緯糸が存在する位置、「○」は、緯糸が欠落している位置を示す。図７及び図８の上から６、７番目（ｆ、ｇ）の緯糸の位置及び図９の位置ｆ、ｇが屈曲部（４）に該当する。欠落した緯糸の本数はそれぞれ上から６番目（図９の位置ｆ）；１本、７番目（図９の位置ｇ）；１本である。
【００２６】
緯糸が存在する場合は「１」，存在しない場合は「０」として、多層織物Ａの各緯糸群について配列を用いて表記すると、位置ａの緯糸群では（１，１，１）、位置ｆの緯糸群では（０、１，１）となる。多層織物Ａの位置ａ〜ｌについて配列を用いて表記すると、以下の通りとなる。
（１，１，１）：ａ〜ｅ,ｈ〜ｌ
（０，１，１）：ｆ，ｇ
【００２７】
多層織物Ａを屈曲部で曲げたときの緯糸及び経糸の変化を図１３に示す。（ａ）及び（ｂ）は折り曲げる前の状態を示す。（ａ）では、便宜上、欠落した緯糸の位置も含めて記載している。（ａ）中、「●」は緯糸が存在する位置、「○」は、緯糸が欠落している位置を示す。（ａ）及び（ｂ）において、経糸は１本のみ示している。経糸が最も高くなっている位置で、上に凸となるように多層織物Ａは曲げられる。
【００２８】
図１３（ａ）及び（ｂ）より、折り曲げる前の状態では、屈曲部（４）の経糸（２）は折り曲げる位置で経糸がないので緯糸２本分にわたって浮いた状態となる。（ｃ）より、折り曲げた後、屈曲部（４）では緯糸（１）が欠落しているので織物がもともと薄く、また、曲げに伴う緯糸（１）にかかる伸びを緯糸２本分の長さで分散することができるので、緯糸（１）にかかる負担を小さくすることができる。その結果、本多層織物では、折り曲げた際の強度低下を抑制することができる（尚、当該説明は、発明者個人の見解であり、本発明を限定又は定義する趣旨の記載ではなく、その意図もない。）。
【００２９】
多層織物Ｂの屈曲部を図１０及び１１に示す。図１１では、従来の多層織物との比較のため、屈曲部において欠落した緯糸を破線で示している。図１０及び図１１の上から３〜９番目（ｃ〜ｉ）の緯糸の位置が屈曲部（４）に該当する。欠落した緯糸の本数はそれぞれ上から３番目（図１１の位置ｃ）；１本、４番目（図１１の位置ｄ）；２本、５番目（図１１の位置ｅ）；３本、６番目（図１１の位置ｆ）；４本、７番目（図１１の位置ｇ）；３本、８番目（図１１の位置ｈ）；２本、９番目（図１１の位置ｉ）；１本である。
【００３０】
多層織物Ｂの各緯糸群について、多層織物Ａと同様に配列を用いて表記すると、以下の通りとなる。緯糸の欠落しているｃ〜ｉが屈曲部であり、ａより前、ｍより後は記載されていないが任意の配列をとることができる。
（１，１，１，１，１，１）：ａ，ｂ，ｊ〜ｍ
（０，１，１，１，１，１）：ｃ，ｉ
（０，０，１，１，１，１）：ｄ，ｈ
（０，０，０，１，１，１）：ｅ，ｇ
（０，０，０，０，１，１）：ｆ
【００３１】
屈曲部の構造が異なる他の本発明の実施形態である多層織物Ｃ〜Ｈについて説明する。多層織物Ｃ〜Ｈはいずれも多層織物Ｂと同様に、厚さ方向に緯糸が６層積層されている。
【００３２】
多層織物Ｃの各緯糸群を、同様に配列を用いて示すと、以下の通りとなる。緯糸の欠落しているｃ〜ｋが屈曲部であり、ａより前、ｍより後は記載されていないが任意の配列をとることができる。多層織物Ｃは、多層織物Ｂよりも１層深く緯糸が欠落している。
（１，１，１，１，１，１）：ａ，ｂ，ｌ，ｍ
（０，１，１，１，１，１）：ｃ，ｋ
（０，０，１，１，１，１）：ｄ，ｊ
（０，０，０，１，１，１）：ｅ，ｉ
（０，０，０，０，１，１）：ｆ，ｈ
（０，０，０，０，０，１）：ｇ
【００３３】
多層織物Ｄの各緯糸群を、同様に配列を用いて示すと、以下の通りとなる。緯糸の欠落しているｃ〜ｍが屈曲部であり、ａより前、ｏより後は任意の配列をとることができる。多層織物Ｄは、多層織物Ｃよりも更に１層深く緯糸が欠落し、緯糸が全て欠落している部分ｈが存在する。
（１，１，１，１，１，１）：ａ，ｂ，ｎ，ｏ
（０，１，１，１，１，１）：ｃ，ｍ
（０，０，１，１，１，１）：ｄ，ｌ
（０，０，０，１，１，１）：ｅ，ｋ
（０，０，０，０，１，１）：ｆ，ｊ
（０，０，０，０，０，１）：ｇ，ｉ
（０，０，０，０，０，０）：ｈ
【００３４】
多層織物Ｅの各緯糸群を、同様に配列を用いて示すと、以下の通りとなる。緯糸の欠落しているｃ〜ｉが屈曲部であり、ａより前、ｋより後は記載されていないが任意の配列をとることができる。多層織物Ｅは、多層織物Ｂに対し、両側から緯糸を欠落させ、緯糸が全て欠落している部分ｆが存在する。
（１，１，１，１，１，１）：ａ，ｂ，ｊ，ｋ
（０，１，１，１，１，１）：ｃ，ｉ
（０，０，１，１，１，０）：ｄ，ｈ
（０，０，０，１，０，０）：ｅ，ｇ
（０，０，０，０，０，０）：ｆ
【００３５】
多層織物Ｆの各緯糸群を、同様に配列を用いて示すと、以下の通りとなる。緯糸の欠落しているｇ〜ｉが屈曲部であり、ａより前、ｍより後は記載されていないが任意の配列をとることができる。多層織物Ｆは、緯糸群ｈでは全て緯糸を欠落させ、その両隣は、半分の緯糸を欠落させている。
（１，１，１，１，１，１）：ａ〜ｆ，ｊ〜ｍ
（０，１，０，１，０，１）：ｇ，ｉ
（０，０，０，０，０，０）ｈ
【００３６】
多層織物Ｇの各緯糸群を、同様に配列を用いて示すと、以下の通りとなる。緯糸の欠落しているｃ〜ｉが屈曲部であり、ａより前、ｋより後は記載されていないが任意の配列をとることができる。多層織物Ｆは、多層織物Ｅに対し、欠落している緯糸が１層浅く、緯糸が全て欠落している部分がない。
（１，１，１，１，１，１）：ａ〜ｃ，ｉ〜ｋ
（０，１，１，１，１，１）：ｄ，ｈ
（０，０，１，１，１，０）：ｅ，ｇ
（０，０，０，１，０，０）：ｆ
【００３７】
多層織物Ｈの各緯糸群を、同様に配列を用いて示すと、以下の通りとなる。緯糸の欠落しているｃ〜ｉが屈曲部であり、ａより前、ｍより後は記載されていないが任意の配列をとることができる。多層織物Ｈは、多層織物Ｂに対し、表層部分の緯糸を残しつつＶ字型に緯糸を欠落させた構造をとっている。
（１，１，１，１，１，１）：ａ，ｂ，ｊ〜ｍ
（０，１，１，１，１，１）：ｃ，ｉ
（０，０，１，１，１，１）：ｄ，ｈ
（１，０，０，１，１，１）：ｅ，ｇ
（１，１，０，０，１，１）：ｆ
【００３８】
本多層織物において、前記屈曲部は、本多層織物の任意の箇所に設けることができる。また、前記屈曲部は、本多層織物のうちの１箇所だけでもよく、２箇所以上に設けてもよい。前記屈曲部を２箇所以上設ける場合、第１表面側又は第２表面側にのみ設けてもよく、第１表面側と第２表面側の両方に設けてもよい。具体的には、例えば、多層織物Ａ〜Ｄでは、屈曲部が第１表面側に１箇所設けられている。一方、多層織物Ｅ及びＧでは、屈曲部は、第１表面と第２表面のそれぞれに対向する位置にそれぞれ設けられ、それぞれ内層に向かって欠落される緯糸の本数が徐々に少なくなっている。
【００３９】
本多層織物において、前記屈曲部は、経糸方向に互いに隣接する緯糸が欠落した構成を有する限り、具体的構成に特に限定はない。欠落した緯糸の本数は、経糸方向に互いに隣接する限り、その本数に限定はなく、要求される屈曲部の幅等を考慮して、必要に応じて適宜の本数とすることができ、例えば２本以上、３本以上、４本以上とすることができる。該本数の上限は、例えば、２０本以下、１８本以下、１６本以下とすることができる。
【００４０】
前記屈曲部では、多層織物Ａ（図７〜９）のように経糸方向に互いに隣接する緯糸が欠落している層が１層だけでもよいが、多層織物Ｂ（図１０及び１１）等のように、複数層にわたって、経糸方向に互いに隣接する緯糸が欠落していることが好ましい。また、多層織物Ｂ（図１０及び１１）等のように、経糸方向に互いに隣接する緯糸が欠落した層が２層以上連続していてもよく、あるいは、多層織物Ｆのように、かかる層が連続していなくてもよい。
【００４１】
前記屈曲部において、各層で欠落している緯糸の本数は同じでもよく、異なってもよい。例えば、前記屈曲部のある層において欠落している緯糸の本数は、他の層、特に前記ある層の直下の層において欠落している緯糸の本数と同じでもよく、あるいは多くても又は少なくてもよい。具体的には、例えば、多層織物Ｂ〜Ｅ及びＧに示すように、各層で欠落している緯糸の本数が全て異なってもよい。また、多層織物Ｆ及びＨに示すように、ある層と他の層で欠落している緯糸の本数が同じでもよい。
【００４２】
前記屈曲部において、緯糸の欠落パターンにも特に限定はない。例えば、多層織物Ａ及びＢ（図７〜図１１）並びにＣ及びＤに示すように、第１表面から内層に向かって、欠落している緯糸の本数が徐々に少なくなるパターンとすることができる。これとは逆に、第２表面から内層に向かって、欠落している前記緯糸の本数が徐々に少なくなるパターン（第２表面側の屈曲部）とすることもできる。多層織物の第１表面と第２表面のそれぞれに対向する位置に屈曲部をそれぞれ設ける場合、多層織物Ｅ及びＧに示すように、いずれか一方の屈曲部は、第１表面から第２表面に向かって、欠落している緯糸の本数が徐々に少なくなるパターンとし、且つ他方の屈曲部は、第１表面から第２表面に向かって、欠落している緯糸の本数が徐々に増えるパターン、即ち、第１表面及び第２表面から内層に向かって欠落される緯糸の本数が徐々に少なくなるパターンとすることができる。
【００４３】
また、多層織物Ｈのように、ある層中で、経糸方向に互いに隣接する緯糸が欠落している構成が、緯糸を挟んでいて２以上存在するパターンとすることもできる。当該構成間の緯糸の本数は、必要に応じて適宜設定することができる。該本数は通常、１以上であり、好ましくは１〜５である。
【００４４】
前記セラミック繊維は、セラミックスで製造された繊維である限り、材質に特に限定はない。上記セラミック繊維として、例えば、炭化珪素繊維、炭素繊維、アルミナ繊維、ムライト繊維、及びシリカ繊維が挙げられる。
【００４５】
緯糸及び経糸を構成するセラミック繊維の材質は同じでもよく、異なってもよい。例えば、緯糸及び経糸を全て同じ材質のセラミック繊維としてもよく、又は緯糸を全て同じ材質のセラミック繊維とし、且つ経糸は全て、前記緯糸とは異なる材質のセラミック繊維とすることができる。更に、緯糸として、材質が異なる２以上のセラミック繊維を併用してもよく、同様に、経糸として、材質が異なる２以上のセラミック繊維を併用してもよい。
【００４６】
前記セラミック繊維は、複数本のセラミック繊維を束ねたセラミック繊維束でもよい。セラミック繊維がまとまって束で存在すると、セラミック繊維間に空間ができにくいので、セラミック複合材料中のセラミック繊維の存在比率を高くすることができ、高強度のセラミック複合材料を得ることができる。前記セラミック繊維束を構成するセラミック繊維の本数には特に限定はなく、例えば、１００〜５０００本とすることができる。
【００４７】
本発明において、緯糸及び経糸の織り合わせは、多層織物の形態を維持できる限り、具体的に限定はない。
【００４８】
本多層織物の製造方法には特に限定はない。本多層織物は、通常の織機、例えば、複数の経糸を連携して上下させることができるドビー織機、あるいは複数の経糸を個別に制御できるジャガード織機により製造することができる。トビー織機では、単純なパターンの繰り返しの織物の製造に好適である。一方、完全組織の経糸の本数が多い場合又は繰り返し構造の多層織物でない場合には、ジャガード織機で織ることが好ましい。
【００４９】
本多層織物の製造例として、多層織物Ｂをドビー織機で織る状態を図１２に示す。バックビーム（５）には、多層織物Ｂの製造に必要な本数の経糸が同時に巻回されている。バックビーム（５）側からクロスビーム（６）側に向かって経糸（２）が送られ、送られる過程で経糸（２）の間に緯糸（１）が織りこまれる。完全組織に含まれる経糸（２）の本数のへドル（７）が使用され、完全組織の同じ位置にある経糸（２）は、連携して上下するようになっている。組織図のパターンに従ってへドル（７）を上下させ、所定の経糸（２）の間をシャトル（８）に巻かれた緯糸（１）が通過し、多層織物が形成される。緯糸を打ち込むためのシャトル（８）を止めることにより、織物構造中から緯糸（１）を欠落させることができる。よって、所望の箇所でシャトル（８）を止めて織物構造中から緯糸（１）を欠落させることにより、前記屈曲部を形成することができる。
【００５０】
２．セラミック複合材
【００５１】
本発明のセラミック複合材（以下、単に「本複合材」という。）は、本多層織物及びマトリックスを含む限り、その具体的構成に特に限定はない。本複合材は通常、本多層織物を骨材とし、これにマトリックス材料が浸透することにより形成される。
【００５２】
前記マトリックスの材質には特に限定はない。前記マトリックスとして例えば、セラミックマトリックスが挙げられる。具体的には、耐熱性等の観点から、黒鉛、炭素、炭化珪素、アルミナ、窒化珪素、及び窒化アルミニウムからなる群より選択される少なくとも一種のマトリックスであることが好ましい。前記マトリックスがセラミックマトリックスである場合、マトリックスを構成するセラミックの材質は、セラミック繊維を構成するセラミックの材質と同一であってもよく、異なっていてもよい。
【００５３】
前記マトリックスは、必要に応じて他の成分及び／又は部材を含んでいてもよい。例えば、前記マトリックスは中空体を含んでいてもよい。
【００５４】
本複合材の製造方法に特に限定はない。本複合材は通常、骨材である本多層織物に、公知の方法でマトリックスを形成することにより製造される。具体的には、例えば、本多層織物に対してマトリックス材料又はマトリックス前駆体を含むスラリーを含浸させ、次いで焼成することにより、本複合材を製造することができる。また、ＣＶＤ炉内で、本多層織物に対して加熱した状態のマトリックス材料原料ガスを導入し、該ガスを本多層織物に接触させることにより、本複合材を製造することができる。
【００５５】
本複合材の用途には特に限定はない。本複合材は、公知の繊維強化複合材料が使用されている分野、例えば建物、航空機、自動車、船舶、高温炉等において使用することができる。本複合材から形成される部材の形状には特に限定はなく、用途に応じて様々な形状とすることができる。上記のように、本複合材の骨材である本多層織物は、前記屈曲部を有することにより、曲げて使用しても強度が低下しにくい。よって、本複合材から形成される部材は、前記屈曲部において屈曲された形状であることが好ましい。
【符号の説明】
【００５６】
Ｘ，Ｙ；従来の多層織物、Ｘ’及びＸ”；多層織物Ｘの変形例、Ａ，Ｂ；本発明の実施態様の多層織物。１；緯糸、２；経糸、３；完全組織、４；屈曲部、５；バックビーム、６；クロスビーム、７；へドル、８；シャトル。
【図１】
2020117842.tif 000003
【図２】
2020117842.tif 000004
【図３】
2020117842.tif 000005
【図４】
2020117842.tif 000006
【図５】
2020117842.tif 000007
【図６】
2020117842.tif 000008
【図７】
2020117842.tif 000009
【図８】
2020117842.tif 000010
【図９】
2020117842.tif 000011
【図１０】
2020117842.tif 000012
【図１１】
2020117842.tif 000013
【図１２】
2020117842.tif 000014
【図１３】
2020117842.tif 000015
【図１４】
2020117842.tif 000016